(57)【要約】【課題】高速印画プリンタにおいても高い最高濃度が得られ、且つカールが生じにくい熱転写受像シートを提供する。【解決手段】基材の一方の面に少なくとも、断熱層と染料受容層を順に有してなる熱転写受像シートにおいて、前記断熱層が樹脂と、内部に空隙を有さない球状の有機粒子を含有し、前記断熱層は前記樹脂と前記有機粒子で空隙構造を形成しており、前記断熱層の熱伝導率が０．０６Ｗ／ｍ・Ｋ以上０．１８Ｗ／ｍ・Ｋ以下であることを特徴とする熱転写受像シート。【選択図】図１
2020196156.tif 000002
【特許請求の範囲】
【請求項１】
基材の一方の面に、少なくとも断熱層と染料受容層を順に有してなる熱転写受像シートにおいて、前記断熱層が、樹脂と、内部に空隙を有さない球状の有機粒子を含有し、前記断熱層は前記樹脂と前記有機粒子で空隙構造を形成しており、前記断熱層の熱伝導率が０．０６Ｗ／ｍ・Ｋ以上０．１８Ｗ／ｍ・Ｋ以下であることを特徴とする熱転写受像シート。
【請求項２】
前記有機粒子の平均粒径が、３．０μｍ以下であることを特徴とする、請求項１に記載の熱転写受像シート。
【請求項３】
前記樹脂のマルテンス硬さ（ＩＳＯ１４５７７）が３０Ｎ／ｍｍ２以下であることを特徴とする、請求項１または２に記載の熱転写受像シート。
【発明の詳細な説明】
【技術分野】
【０００１】
本発明は、熱転写方式のプリンタに使用される熱転写受像シートに関する。
【背景技術】
【０００２】
一般に、熱転写記録媒体は、熱転写方式のプリンタに使用され、サーマルリボンと呼ばれるインクリボンのことである。この熱転写記録媒体は、基材の一方の面に熱転写層、その基材の他方の面に耐熱滑性層（バックコート層）を設けた構成となっている。ここで熱転写層は、インクの層であって、プリンタのサーマルヘッドに発生する熱によって、そのインクが昇華（昇華転写方式）あるいは溶融（溶融転写方式）して、熱転写受像シート側に転写されるものである。
【０００３】
現在、熱転写方式の中でも昇華転写方式は、プリンタの高機能化に伴い、各種画像を簡便にフルカラーに形成できるため、デジタルカメラのセルフプリント、身分証明書などのカード類、アミューズメント用出力物等、広く利用されている。そういった用途の多様化と共に、小型化、高速化、低コスト化、また得られる印画物への耐久性を求める声も大きくなり、近年では基材シートの同じ側に、印画物への耐久性を付与する保護層等を重ならないように設けられた複数の熱転写層をもつ熱転写記録媒体がかなり普及してきている。
【０００４】
そのような状況の中、用途の多様化と普及拡大に伴い、高速印画プリンタにおいても高い最高濃度の熱転写記録媒体が求められるようになってきた。このような要求に対して熱転写受像シートにおいては、特許文献１のように、断熱層として多孔質フィルムを使用することで、高い最高濃度が得られる熱転写受像シートが提案されている。
【０００５】
また特許文献２では、断熱層に中空粒子とガラス転移温度（Ｔｇ）が２０℃以上８０℃以下である樹脂を含有することで、高い最高濃度を達成している熱転写受像シートが提案されている。
【０００６】
更に特許文献３では、支持体上に断熱層として、無機微粒子と樹脂バインダを含有する多孔質の中間層を設けることで、高い最高濃度が得られる熱転写受像シートが提案されている。
【先行技術文献】
【特許文献】
【０００７】
【特許文献１】特開２００９−６１７３３号公報
【特許文献２】特開２００９−９６１９７号公報
【特許文献３】特開２００７−２６１２３６号公報
【発明の概要】
【発明が解決しようとする課題】
【０００８】
しかしながら、特許文献１に提案されている熱転写受像シートは、断熱層として多孔質フィルムを使用しているため、高い最高濃度が得られることは確認できたが、プリント時に、プリンタのサーマルヘッドからの熱によって、多孔質フィルムの延伸時の残留応力によってカールが発生してしまうことがわかった。
【０００９】
また特許文献２に提案されている熱転写受像シートは、イエロー、マゼンタ、シアンと印画が進むにつれて、断熱層に含有されている中空粒子が、印画時の熱と圧力によって潰れてしまい、転写濃度が低くなってしまうことがわかった。
【００１０】
そして特許文献３に提案されている熱転写受像シートを用いて、本発明者らが高速印画プリンタにて印画を行ったところ、断熱層に熱伝導率が大きい無機微粒子を含有しているため、断熱層の熱伝導率が大きくなることで断熱性が低くなり、高い最高濃度を得ることができなかった。
【００１１】
これまで様々な方法により高い最高濃度を得られる熱転写受像シートが報告されているが、昨今の高速印画プリンタにおいて、高い最高濃度且つカールが生じにくい印画物を得ることができる熱転写受像シートは見出されていない状況である。
【００１２】
本発明は、そのような点に着目してなされたもので、高速印画プリンタにおいても高い最高濃度が得られ、且つカールが生じにくい熱転写受像シートを提供することを目的としている。
【課題を解決するための手段】
【００１３】
本発明の一態様である熱転写受像シートは、基材の一方の面に、少なくとも断熱層と染料受容層を順に有してなる熱転写受像シートにおいて、前記断熱層が、樹脂と、内部に空隙を有さない球状の有機粒子を含有し、前記断熱層は前記樹脂と前記有機粒子で空隙構造を形成しており、前記断熱層の熱伝導率が０．０６Ｗ／ｍ・Ｋ以上０．１８Ｗ／ｍ・Ｋ以下であることを特徴とする。
【００１４】
また、本発明の他の一態様である熱転写受像シートは、前記有機粒子の平均粒径が３．０μｍ以下であることを特徴とする。
【００１５】
さらに本発明の他の一態様である熱転写受像シートは、前記樹脂のマルテンス硬さ（ＩＳＯ１４５７７）が、３０Ｎ／ｍｍ２以下であることを特徴とする。
【発明の効果】
【００１６】
本発明の態様によれば、高速印画プリンタにおいても高い最高濃度が得られ、且つカールが生じにくい熱転写受像シートを得ることが可能となる。
【図面の簡単な説明】
【００１７】
【図１】本発明に基づく実施形態に係る熱転写受像シートの側断面図である。
【発明を実施するための形態】
【００１８】
以下、本発明の実施形態についてさらに詳細に説明する。図１は、本発明の熱転写受像シート１の模式図である。本発明の熱転写受像シート１は、少なくとも基材２、断熱層３、及び染料受容層４にて構成される。
【００１９】
本発明における基材２は、従来公知のもので対応でき、例えば、上質紙、中質紙、コート紙、アート紙、樹脂ラミネート紙などの紙類等を単独で、または組み合わされた複合体として、およびポリエチレンテレフタレートやポリエチレンナフタレート等のポリエステル、ポリプロピレンやポリエチレン等のポリオレフィン、ポリ塩化ビニル、ポリカーボネート、ポリビニルアルコール、ポリスチレン、ポリアミド等の合成樹脂のフィルムが使用可能である。
基材２の厚さは、強度や耐熱性等を考慮して、２５μｍ以上２５０μｍ以下の範囲のものが使用可能であるが、より好ましくは５０μｍ以上２００μｍ以下のものが好ましい。
【００２０】
染料受容層４は、従来公知のもので対応でき、少なくともバインダ樹脂と離型剤を含有する。
染料受容層４に用いられるバインダ樹脂としては、例えばポリビニルブチラール、ポリビニルアセトアセタール、ポリエチレンテレフタレートやポリエチレンナフタレート等のポリエステル、ポリ塩化ビニル、ポリ酢酸ビニル、塩化ビニル−酢酸ビニル共重合体、ポリエチレン、エチレン−酢酸ビニル共重合体、塩化ビニル−アクリル共重合体、スチレン−アクリル共重合体、ポリブタジエン、ポリプロピレンやポリエチレン等のポリオレフィン、ポリウレタン、ポリアミド、ポリスチレン、ポリカプロラクトン、エポキシ樹脂、ケトン樹脂、あるいはこれらの変性樹脂等を挙げることができるが、特に塩化ビニル−酢酸ビニル共重合体、塩化ビニル−アクリル共重合体、ポリエステル系樹脂を用いることが好ましい。
【００２１】
染料受容層４に用いられる離型剤としては、例えばシリコーン系、フッ素系、リン酸エステル系といった各種オイルや、界面活性剤や、金属酸化物、シリカ等の各種フィラー、ワックス類等が使用できる。これらは単独、あるいは２種以上を混合しても良い。中でも、シリコーンオイルを使用することが好ましい。
【００２２】
染料受容層４の厚さは、０．１μｍ以上１０μｍ以下の範囲のものが使用可能であるが、より好ましくは０．２μｍ以上８μｍ以下程度のものが好ましい。また必要に応じて架橋剤や酸化防止剤、蛍光染料、レベリング剤等、公知の添加剤を含有しても良い。
【００２３】
本発明の熱転写受像シート１は、断熱層３が、樹脂と、内部に空隙を有さない球状の有機粒子とを含有しており、かつ、断熱層３はこの樹脂と有機粒子とで空隙構造を形成しており、さらに断熱層３の熱伝導率が０．０６Ｗ／ｍ・Ｋ以上０．１８Ｗ／ｍ・Ｋ以下であるという特徴がある。
【００２４】
断熱層３が含有する樹脂と有機粒子で空隙構造を形成し、断熱層３の熱伝導率が０．０６Ｗ／ｍ・Ｋ以上０．１８Ｗ／ｍ・Ｋ以下とするには、有機粒子と樹脂の配合比を９０：１０〜６０：４０とする必要がある。その理由は、有機粒子と樹脂の配合比を９０：１０〜６０：４０とすることで、樹脂が有機粒子間を結着する効果が表れ、樹脂と有機粒子で空隙構造を形成するようになるからである。
なおここでの配合比とは、断熱層３における粒子と樹脂の固形分重量比で表す。
【００２５】
有機粒子の配合比が９０：１０より大きくなると、有機粒子に対して樹脂の割合が小さくなりすぎるため、熱伝導率が０．０６Ｗ／ｍ・Ｋより小さくなる。そのため断熱性が高くなり過ぎる。その結果、発色感度が高くなり過ぎるため、ニジミや尾引きといった不具合が発生してしまう。
更に、樹脂に対する有機粒子の比率が大きくなり過ぎると、断熱層３に凹凸が生じてしまい、そのため断熱層３に隣接する染料受容層４の表面においても凹凸が形成されて平滑面でなくなることから、染料受容層４に形成される画像において画像均一性が悪くなり、最高濃度も低下してしまう可能性がある。
【００２６】
また、有機粒子の配合比が６０：４０より小さくなると、有機粒子に対して樹脂の割合が大きくなりすぎるため、熱伝導率が０．１８Ｗ／ｍ・Ｋより大きくなる。そのため断熱性が低くなり過ぎ、高い最高濃度が得られなくなる。
【００２７】
断熱層３に含有される、内部に空隙を有さない球状の有機粒子としては、従来公知のもので対応でき、例えば、シリコーン粒子、ポリエチレン粒子、ポリプロピレン粒子、ポリスチレン粒子、ポリメチルメタクリレート樹脂粒子、ポリウレタン樹脂粒子、メラミン粒子、ベンゾグアナミン系粒子などを挙げることができる。また、該粒子は１種類でも２種以上を混ぜ合わせて使用してもよい。
【００２８】
有機粒子の平均粒径としては、３．０μｍ以下であることが好ましい。３．０μｍ以下とすることで、画像均一性により優れた印画物を得ることができるようになる。有機粒子の平均粒径が３．０μｍより大きくなると、断熱層表面の凹凸が大きくなってしまい、その影響を受けて、上に積層塗布する染料受容層表面にも凹凸が形成されるため、実用上問題はないが、画像均一性には好ましくない。
なお粒子の平均粒径とは、公知のレーザー回折・散乱法による粒径測定装置を用いて測定したものとする。
【００２９】
前記樹脂としては、樹脂のマルテンス硬さ（ＩＳＯ１４５７７）は、３０Ｎ／ｍｍ２以下であることが好ましい。マルテンス硬さが３０Ｎ／ｍｍ２以下の樹脂としては、従来公知のもので対応できるが、例えば、スチレン−ブタジエン共重合体（ＳＢＲ）、スチレン−ブタジエン−ビニルピリジン共重合体、アクリロニトリル−ブタジエン共重合体（ＮＢＲ）、アクリロニトリル−ブタジエン−スチレン共重合体（ＡＢＳ）、メチルメタクリレート−ブタジエン共重合体（ＭＢＲ）、スチレン−ブタジエンアクリル系共重合体、天然ゴム（ＮＲ）、アクリレート系ラテックスなどの樹脂を、単独または２種類以上を混合して用いることができる。
【００３０】
マルテンス硬さが３０Ｎ／ｍｍ２以下の樹脂を用いることで、熱転写受像シートにクッション性を付与することができ、染料受容層表面の凹凸をプリンタの印圧にて平滑にすることで、画像均一性により優れた印画物を得ることができるようになる。マルテンス硬さが３０Ｎ／ｍｍ２より大きくなってしまうと、染料受容層４表面の凹凸をプリンタの印圧でも平滑にすることが難しくなり、実用上問題はないが、画像均一性には好ましくない。
【００３１】
断熱層３の厚さは、１０μｍ以上６０μｍ以下のものが使用可能であるが、より好ましくは２０μｍ以上５０μｍ以下のものが好ましい。また必要に応じて架橋剤や酸化防止剤、蛍光染料、レベリング剤等、公知の添加剤を含有しても良い。
【００３２】
本発明の熱転写受像シート１は、必要に応じて、基材２の断熱層３を設ける側とは反対側に、背面押出樹脂層、背面フィルム層、背面層、文字や図柄等を付与する印刷を設けても良く、その積層順等は適宜選択される。また、その際に使用される材料は、従来公知のもので対応できる。
【００３３】
基材２や断熱層３には接着性向上のため、必要に応じて従来公知の各種表面処理を施しても良い。例えばコロナ処理、易接着処理を施すことで、接着性を向上させることができる。
【００３４】
前記断熱層３や前記染料受容層４は、バーコート、ブレードコート、エアナイフコート、グラビアコート、ロールコート、ダイコート等の公知のウェットコーティング法によって、所定の塗工液を各層毎、あるいは２層以上を同時に塗工、乾燥して得ることができる。
【実施例】
【００３５】
以下に、本発明の各実施例および各比較例に用いた材料を示す。なお、文中で「部」とあるのは、特に断りのない限り質量基準である。また、本発明は実施例に限定されるものではない。
【００３６】
（実施例１）
基材として、両面にコロナ処理を施した、厚さ１７０μｍの両面レジンコート紙を使用し、その一方の面に下記組成の断熱層塗布液１を、乾燥後の厚みが４０μｍとなるように塗布、乾燥することで断熱層を形成した。なお、断熱層の有機粒子と樹脂の配合比は７５：２５である。
その後、断熱層の上に、下記組成の染料受容層塗布液１を、乾燥後の厚みが３μｍとなるように塗布、乾燥することで、染料受容層を形成し、実施例１の熱転写受像シートを得た。
【００３７】
＜断熱層塗布液１＞
樹脂：スーパーフレックス１５０ＨＳ（ポリウレタン水分散体）        ４６．７部
（第一工業製薬（株）製、固形分３８％）
有機粒子：アートパール  Ｊ−６ＰＦ（アクリル粒子）                ５３．３部
（根上工業（株）製、平均粒径４．０μｍ、固形分１００％）
【００３８】
＜染料受容層塗布液１＞
ビニブラン９００（塩化ビニル−アクリルエマルジョン）            ９８．３部
（日信化学工業（株）製、固形分４０％）
ＫＦ−６０１２（ポリエーテル変性シリコーン）                      ０．４部
（信越化学工業（株）製）
ＤＮＷ−６０００（イソシアネート系硬化剤）                        １．３部
（ＤＩＣ（株）製）
【００３９】
（実施例２）
実施例１で作製した熱転写受像シートにおいて、下記組成の断熱層塗布液２を、乾燥後の厚みが４０μｍとなるように塗布、乾燥することで断熱層を形成した以外は、実施例１と同様にして、実施例２の熱転写受像シートを得た。なお、断熱層の有機粒子と樹脂の配合比は９０：１０である。
【００４０】
＜断熱層塗布液２＞
樹脂：スーパーフレックス１５０ＨＳ（ポリウレタン水分散体）        ２２．６部
（第一工業製薬（株）製、固形分３８％）
有機粒子：アートパール  Ｊ−６ＰＦ（アクリル粒子）                ７７．４部
（根上工業（株）製、平均粒径４．０μｍ、固形分１００％）
【００４１】
（実施例３）
実施例１で作製した熱転写受像シートにおいて、断熱層塗布液３を、乾燥後の厚みが４０μｍとなるように塗布、乾燥することで断熱層を形成した以外は、実施例１と同様にして、実施例３の熱転写受像シートを得た。なお、断熱層の有機粒子と樹脂の配合比は６０：４０である。
【００４２】
＜断熱層塗布液３＞
樹脂：スーパーフレックス１５０ＨＳ（ポリウレタン水分散体）        ６３．７部
（第一工業製薬（株）製、固形分３８％）
有機粒子：アートパール  Ｊ−６ＰＦ（アクリル粒子）                ３６．３部
（根上工業（株）製、平均粒径４．０μｍ、固形分１００％）
【００４３】
（実施例４）
実施例１で作製した熱転写受像シートにおいて、断熱層塗布液４を、乾燥後の厚みが４０μｍとなるように塗布、乾燥することで断熱層を形成した以外は、実施例１と同様にして、実施例４の熱転写受像シートを得た。なお、断熱層の有機粒子と樹脂の配合比は７５：２５である。
【００４４】
＜断熱層塗布液４＞
樹脂：スーパーフレックス１５０ＨＳ（ポリウレタン水分散体）        ４６．７部
（第一工業製薬（株）製、固形分３８％）
有機粒子：アートパール  Ｊ−３ＰＹ（アクリル粒子）                ５３．３部
（根上工業（株）製、平均粒径１．１μｍ、固形分１００％）
【００４５】
（実施例５）
実施例１で作製した熱転写受像シートにおいて、断熱層塗布液５を、乾燥後の厚みが４０μｍとなるように塗布、乾燥することで断熱層を形成した以外は、実施例１と同様にして、実施例５の熱転写受像シートを得た。なお、断熱層の有機粒子と樹脂の配合比は７５：２５である。
【００４６】
＜断熱層塗布液５＞
樹脂：Ｎｉｐｏｌ  ＬＸ４３０（ＳＢＲ）                            ４０．５部
（日本ゼオン（株）製、固形分４９％）
有機粒子：アートパール  Ｊ−６ＰＦ（アクリル粒子）                ５９．５部
（根上工業（株）製、平均粒径４．０μｍ、固形分１００％）
【００４７】
（実施例６）
実施例１で作製した熱転写受像シートにおいて、断熱層塗布液６を、乾燥後の厚みが４０μｍとなるように塗布、乾燥することで断熱層を形成した以外は、実施例１と同様にして、実施例６の熱転写受像シートを得た。なお、断熱層の有機粒子と樹脂の配合比は７５：２５である。
【００４８】
＜断熱層塗布液６＞
樹脂：Ｎｉｐｏｌ  ＬＸ４３０（ＳＢＲ）                            ４０．５部
（日本ゼオン（株）製、固形分４９％）
有機粒子：アートパール  Ｊ−３ＰＹ（アクリル粒子）                ５９．５部
（根上工業（株）製、平均粒径１．１μｍ、固形分１００％）
【００４９】
（実施例７）
実施例１で作製した熱転写受像シートにおいて、断熱層塗布液７を、乾燥後の厚みが４０μｍとなるように塗布、乾燥することで断熱層を形成した以外は、実施例１と同様にして、実施例７の熱転写受像シートを得た。なお、断熱層の有機粒子と樹脂の配合比は７５：２５である。
【００５０】
＜断熱層塗布液７＞
樹脂：Ｎｉｐｏｌ  ＬＸ４３０（ＳＢＲ）                            ４０．５部
（日本ゼオン（株）製、固形分４９％）
有機粒子：エポスター  ＭＳ（ベンゾグアナミン系粒子）              ５９．５部
（（株）日本触媒製、平均粒径２．０μｍ、固形分１００％）
【００５１】
（実施例８）
実施例１で作製した熱転写受像シートにおいて、断熱層塗布液８を、乾燥後の厚みが４０μｍとなるように塗布、乾燥することで断熱層を形成した以外は、実施例１と同様にして、実施例８の熱転写受像シートを得た。なお、断熱層の有機粒子と樹脂の配合比は７５：２５である。
【００５２】
＜断熱層塗布液８＞
樹脂：Ｎｉｐｏｌ  ＬＸ８７４（アクリレート系ラテックス）          ４２．６部
（日本ゼオン（株）製、固形分４５％）
有機粒子：エポスター  ＭＳ（ベンゾグアナミン系粒子）              ５７．４部
（（株）日本触媒製、平均粒径２．０μｍ、固形分１００％）
【００５３】
（比較例１）
実施例１で作製した熱転写受像シートにおいて、断熱層塗布液９を、乾燥後の厚みが４０μｍとなるように塗布、乾燥することで断熱層を形成した以外は、実施例１と同様にして、比較例１の熱転写受像シートを得た。なお、断熱層の有機粒子と樹脂の配合比は９５：５である。
【００５４】
＜断熱層塗布液９＞
樹脂：スーパーフレックス１５０ＨＳ（ポリウレタン水分散体）        １２．２部
（第一工業製薬（株）製、固形分３８％）
有機粒子：アートパール  Ｊ−６ＰＦ（アクリル粒子）                ８７．８部
（根上工業（株）製、平均粒径４．０μｍ、固形分１００％）
【００５５】
（比較例２）
実施例１で作製した熱転写受像シートにおいて、断熱層塗布液１０を、乾燥後の厚みが４０μｍとなるように塗布、乾燥することで断熱層を形成した以外は、実施例１と同様にして、比較例２の熱転写受像シートを得た。なお、断熱層の有機粒子と樹脂の配合比は５５：４５である。
【００５６】
＜断熱層塗布液１０＞
樹脂：スーパーフレックス１５０ＨＳ（ポリウレタン水分散体）        ６８．３部
（第一工業製薬（株）製、固形分３８％）
有機粒子：アートパール  Ｊ−６ＰＦ（アクリル粒子）                ３１．７部
（根上工業（株）製、平均粒径４．０μｍ、固形分１００％）
【００５７】
（比較例３）
実施例１で作製した熱転写受像シートにおいて、断熱層塗布液１１を、乾燥後の厚みが４０μｍとなるように塗布、乾燥することで断熱層を形成した以外は、実施例１と同様にして、比較例３の熱転写受像シートを得た。なお、断熱層の無機粒子と樹脂の配合比は７５：２５である。
【００５８】
＜断熱層塗布液１１＞
樹脂：スーパーフレックス１５０ＨＳ（ポリウレタン水分散体）        ４６．７部
（第一工業製薬（株）製、固形分３８％）
無機粒子：ｓｉｃａｓｔａｒ  ４３−０８−１０３（シリカ粒子）      ５３．３部
（Ｍｉｃｒｏｍｏｄ社製、平均粒径１．０μｍ、固形分１００％）
【００５９】
（比較例４）
実施例１で作製した熱転写受像シートにおいて、断熱層塗布液１２を、乾燥後の厚みが４０μｍとなるように塗布、乾燥することで断熱層を形成した以外は、実施例１と同様にして、比較例４の熱転写受像シートを得た。なお、断熱層の有機粒子と樹脂の配合比は７５：２５である。
【００６０】
＜断熱層塗布液１２＞
樹脂：スーパーフレックス１５０ＨＳ（ポリウレタン水分散体）        ２０．８部
（第一工業製薬（株）製、固形分３８％）
有機粒子：ＭＨ８０５５（ラテックスの中空粒子）                    ７９．２部
（日本ゼオン（株）製、平均粒径１．０μｍ、固形分３０％）
【００６１】
（比較例５）
基材として、両面にコロナ処理を施した、厚さ１７０μｍの両面レジンコート紙を使用し、その一方の面に、断熱層として厚さ３０μｍの発泡ポリプロピレンフィルム（エコネージュＮＷ−２  三井化学東セロ製）をドライラミネートにて接着した。その後、発泡ポリプロピレンフィルムのレジンコート紙とは反対側に、染料受容層塗布液１を実施例１と同様に、乾燥後の厚みが３μｍとなるように塗布、乾燥することで染料受容層を形成し、比較例５の熱転写受像シートを得た。
【００６２】
＜断熱層の熱伝導率測定＞
実施例１〜８、比較例１〜５の、熱転写受像シートに用いた断熱層の熱伝導率を、Ｄｙｎ  ＴＩＭ（メンター・グラフィックス社製）を用いて、定常法にて測定した。
【００６３】
＜マルテンス硬さ測定＞
実施例１〜８、比較例１〜５の、熱転写受像シート表面のマルテンス硬さを、ピコデンターＨＭ５００（フィッシャー社製）にて測定した。
【００６４】
＜熱転写記録媒体の作製＞
基材として、４．５μｍの片面易接着処理付きポリエチレンテレフタレートフィルムを使用し、その非易接着処理面に下記組成の耐熱滑性層塗布液を、乾燥後の塗布量が１．０ｇ／ｍ２となるように塗布、乾燥し、耐熱滑性層付き基材を得た。次に、耐熱滑性層付き基材の易接着処理面に、下記組成の熱転写層塗布液１〜３を、乾燥後の塗布量が１．０ｇ／ｍ２となるように塗布、乾燥して熱転写層を形成し、熱転写記録媒体を得た。
【００６５】
＜耐熱滑性層塗布液＞
シリコーン系アクリルグラフトポリマー                      ５０．０部
（東亜合成（株）ＵＳ−３５０）
メチルエチルケトン                                        ５０．０部
【００６６】
＜熱転写層塗布液１＞
Ｃ．Ｉ．ディスパースイエロー２３１                          ２．５部
Ｃ．Ｉ．ソルベントイエロー９３                              ２．５部
ポリビニルアセタール樹脂                                    ５．０部
トルエン                                                  ４５．０部
メチルエチルケトン                                        ４５．０部
【００６７】
＜熱転写層塗布液２＞
Ｃ．Ｉ．ディスパースレッド３４３                            ４．５部
Ｃ．Ｉ．ディスパースバイオレット２６                        ２．０部
ポリビニルアセタール樹脂                                    ５．０部
トルエン                                                  ２９．５部
メチルエチルケトン                                        ５９．０部
【００６８】
＜熱転写層塗布液３＞
Ｃ．Ｉ．ソルベントブルー３６                                ２．５部
Ｃ．Ｉ．ソルベントブルー６３                                ２．５部
ポリビニルアセタール樹脂                                    ５．０部
トルエン                                                  ４５．０部
メチルエチルケトン                                        ４５．０部
【００６９】
実施例１〜８、比較例１〜５の熱転写受像シート及び熱転写記録媒体を使用し、解像度が３００×３００ＤＰＩの高速印画サーマルプリンタ（２．０ｍｓｅｃ／ｌｉｎｅ）にて
０から２５５階調までを５階調刻みのカラーパッチ画像の印画を行い、濃度の評価を行った。またグレーベタ画像の印画を行い、画像均一性の評価を行った。
【００７０】
＜最高濃度の評価＞
カラーパッチ画像の最高濃度に該当するパッチを、Ｘ−ｒｉｔｅ５２８のステータスＡにて反射濃度の測定を行った。なお、最高濃度の評価は以下の基準で実施した。
○：ＯＤが２．０以上である
×：ＯＤが２．０未満である
【００７１】
＜画像均一性の評価＞
グレーベタ画像を、目視にて評価を行った。なお、画像均一性の評価は以下の基準で実施した。
◎：印画物の濃度が均一であり、画質に非常に優れている
○：印画物に若干ムラが確認できるが、実用上問題がない
×：印画物に濃淡ムラが発生し、実用上問題がある
【００７２】
＜ニジミの評価＞
実施例１〜８、比較例１〜５の熱転写受像シート及び熱転写記録媒体を使用し、解像度が３００×３００ＤＰＩの高速印画サーマルプリンタ（２．０ｍｓｅｃ／ｌｉｎｅ）にて最高階調の線が３本、それぞれ副走査方向に２ドットの間隔を空けて並んでいる画像の印画を行い、ニジミの度合いを目視評価した。なお、ニジミの評価は以下の基準で実施した。
○：にじみは見られなかった
×：にじみが見られ、実用上問題あり
【００７３】
＜カールの評価＞
実施例１〜８、比較例１〜５の熱転写受像シートを用いて印画し、カールの測定を行った。なお、カールの評価は以下の基準で実施し、実用上問題とならないカールは２０ｍｍ以内とした。
○：印画物に、実用上問題となるカールが発生していない。
×：印画物に、実用上問題となるカールが発生している。
【００７４】
【表１】
2020196156.tif 000003
【００７５】
表１に示す結果から分かるように、実施例１〜３の熱転写受像シートは、断熱層の熱伝導率を０．０６Ｗ／ｍ・Ｋ以上０．１８Ｗ／ｍ・Ｋ以下とし、樹脂と有機粒子で空隙構造を形成することで、高速印画プリンタにおいても高い最高濃度が得られ、且つカールが生じにくい熱転写受像シートを作製でき、本発明による効果が確認できた。
また、実施例４〜６の熱転写受像シートでは、断熱層に含有される有機粒子の平均粒径を３．０μｍ以下とすること、及び／または樹脂のマルテンス硬さを３０Ｎ／ｍｍ２以下とすることで、画像均一性にも非常に優れた熱転写受像シートを作製でき、本発明による効果が確認できた。
更に実施例７、８の熱転写受像シートでは、有機粒子の種類及び樹脂の種類を変更したが、高速印画プリンタにおいても高い最高濃度が得られ、且つカールが生じにくく、画像均一性にも非常に優れた熱転写受像シートを作製でき、本発明による効果が確認できた。
【００７６】
これに対して比較例１の熱転写受像シートは、断熱層の熱伝導率が０．０４Ｗ／ｍ・Ｋとなることで、断熱性が高くなり過ぎた結果、発色感度が高くなり、ニジミが発生してしまった。更に、樹脂に対する有機粒子の比率が大きくなり過ぎた結果、染料受容層表面においても凹凸が形成され、画像均一性も悪く、最高濃度も低下してしまった。
比較例２の熱転写受像シートは、断熱層の熱伝導率が０．２２Ｗ／ｍ・Ｋとなることで、断熱性が低くなり過ぎ、高い最高濃度が得られなくなってしまった。
比較例３の熱転写受像シートは、断熱層に熱伝導率が大きい無機粒子であるシリカ粒子を用いたことで、断熱層の熱伝導率が０．２０Ｗ／ｍ・Ｋとなり、断熱性が低くなり過ぎて、高い最高濃度が得られなくなってしまった。
比較例４の熱転写受像シートは、断熱層に中空粒子を用いたことで、イエロー、マゼンタ、シアンと印画が進むにつれて、断熱層に含有されている中空粒子が、印画時の熱と圧力によって潰れてしまい、転写濃度が低くなってしまうことがわかった。
比較例５の熱転写受像シートは、断熱層に発泡ポリプロピレンフィルムを用いたことで、印画時にプリンタのサーマルヘッドからの熱によって、発泡ポリプロピレンフィルムの延伸時の残留応力によって、実用上問題となるカールが発生してしまった。
【産業上の利用可能性】
【００７７】
本発明に基づき得られる熱転写受像シートは、昇華転写方式のプリンタに使用することができ、プリンタの高速・高機能化と併せて、各種画像を簡便にフルカラーで形成できるため、デジタルカメラのセルフプリント、身分証明書などのカード類、アミューズメント用出力物等に広く利用できる。
【符号の説明】
【００７８】
１：熱転写受像シート
２：基材
３：断熱層
４：染料受容層
【図１】
2020196156.tif 000004